Brevet FR2311080A1 — publié le 19761210

La présente invention concerne de nouvelles compositions fluorescentes ainsi que des dispositifs dtaffichage fluorescent excités par des électrons lents, et utilisant ces compositions, et concerne plus particulièrement de nouvelles compositions fluorescentes pouvant conduire a un affichage de luminosité élevée, de pureté de coloration élevée, par excitation par des électrons lents, ainsi que des dispositifs d'affichage fluorescent excités par des électrons lents, présentant en tant qu'écran fluorescent un écran formé par ces compositions fluorescentes. On sait qu'un dispositif d'affichage fluorescent excité par des électrons lents (plus brièvement ci-après :"dispositif d'affichage fluorescent") peut être largement utilisé pour l'affichage dans des calculateurs électroniques de bureau, et dans différents types d'instruments de mesure dont le développement a été remarquable ces dernières années. Un dispositif fluorescent de ce type présente en général une plaque anodique portant un écran fluorescent sur une face, ainsi qu'une cathode se trouvant en face de l'écran fluorescent, ces deux éléments se trouvant dans un tube sous vide, et l'écran fluorescent placé sur l'anode étant excité par les électrons lents émis par la cathode,ce qui se traduit par une émission de lumière d'une certaine longueur d'onde.Les figures 1 a 2 ci-après représentent des structures typiques de dispositifs d'affichage fluorescent, et présentent respectivement un tube d'affichage du type diode et triode. Sur la figure 1 et la figure 2, une face de la plaque anodique 11, par exemple une plaque d'aluminium, porte un écran 12 fluorescent. L'autre face de l'anode 11 est supportée par une base 13 en céramique. Le tube d'affichage du type diode est muni d'une cathode se trouvant en face de l'écran 12, et l'émission se produit par excitation de l'écran 12 par des électrons lents provenant de la cathode 14. En particulier, le tube du type triode représenté sur la figure 2 présente de plus une électrode 15 à grille entre la cathode 14 et l'écran fluorescent 12, afin de contrôler ou de faire diverger les électrons lents émis par la cathode 14.De plus, lorsque la surface de l'écran 12 est importante, deux ou plusieurs cathodes peuvent être placées de manière supplémentaire dans les deux tubes pour affichage fluorescent représentés sur les figures 1 et 2, sur lesquelles une seule cathode est représentée, et il n'y a pas de limite particulière au nombre de cathodes. L'anode li portant un écran fluorescent 12, la base 13 en céramique et la cathode 14 de la figure 1, ou l'anode 11 portant l'écran 12, la base 13, la cathode 14 et l'électrode à grille 15 de la figure 2 spnt enfermées dans un conteneur transparent 16, par exemple en verre, la pression intérieure correspondant à un vide poussé de lO à a 10 mmHg. Des"phosphores"*du type oxyde de zinc/activé au zinc (ZnO:Zn) sont des phosphores connus dans le domaine des dispositifs d'affichage fluorescent émettant de la lumière avec une luminance élevée, par excitation par des électrons lents, dans certaines conditions, en particulier sous une tension d'accélération inférieure à 100 V. Des phosphores de ce type peuvent être préparés par cuisson d'oxyde de zinc ZnO sous atmosphère réductrice, ou par cuisson de ZnO contaminé par une petite quantité d'un certain composé du zinc autre que ZnO, par exemple sulfure de zinc ZnS, ou analogue, dans l'air, et ces phosphores peuvent donner lieu à une émission blanc-vert de luminance élevée, lorsqu'on les excite par des électrons lents.Des dispositifs d'affichage fluorescent dont l'écran fluorescent est en ZnO:Zn ont été commercialisés par exemple dans le domaine des calculateurs électroniques de bureau et de différents instruments de mesure. Cependant, des phosphores autres que ZnO:Zn qui peuvent émettre de la lumière lors d'une excitation par des électrons lents, sont peu connus, et en conséquence des dispositifs munis d'un écran fluorescent contenant des phosphores autres que ZnO:Zn sont également rares. La couleur de l'émission de ZnO:Zn est blanc-vert, et en conséquence un dispositif d'affichage fluorescent utilisant le phosphore ZnO:Zn présente une pureté de coloration qui ne convient pas en tant qu'émission verte. En conséquence, l'invention propose des compositions à émission verte, et des dispositifs d'affichage fluorescent utilisant ces compositions, pouvant émettre de la lumière verte de haute pureté de coloration. De plus, l'invention propose également des compositions fluorescentes capables d'émettre des lumières de longueur d'ondes particulières, ne se situant pas dans la région verte, avec une luminance élevée, ainsi que des dispositifs d'affichage fluorescent utilisant ces compositions. Un objet de l'invention est de proposer de nouvelles compositions fluorescentes donnant lieu à des émissions de luminance élevée, de pureté de coloration élevée, par excitation par des électrons lents, dans certaines conditions, en particulier sous une tension d'accélération inférieure à 100 V. Un autre objet de l'invention est de proposer des compositions à émission verte, donnant lieu à une émission de luminance élevée dans les conditions indiquées ci-dessus. Un autre objet de l'invention est de proposer de nouvelles compositions à émission bleue donnant lieu à une émission bleue de haute luminance, de pureté de coloration élevée, par excitation par des électrons t ou luminophores lents, dans certaines conditions, en particulier sous une tension d'accélération inférieure à 100 V. Un objet de l'invention est encore de proposer de nouvelles compositions a émission rouge donnant lieu à une émission rouge de luminance élevée, de pureté de coloration élevée, par excitation par des électrons lents dans certaines conditions, en particulier sous une tension d'accélération inférieure a 100 V. Un autre objet de l'invention est de proposer des dispositifs d'affichage fluorescent pouvant donner lieu à une émission présentant a la fois une luminance élevée et une pureté de coloration élevée. Un autre objet de l'invention est de proposer des dispositifs d'affichage fluorescent pouvant donner une émission verte présentant à la fois une luminance élevée et une pureté de coloration élevée. L'invention propose également des dispositifs de ce type, a émission bleue ou rouge. Ces objets peuvent être atteints au moyen de compositions fluorescentes contenant de l'oxyde de zinc et un phosphore choisi parmi les phosphores ci-dessous, le rapport en poids étant de 1:9 à 9:1. Les phosphores sont les suivants : sulfure de cadmium et de zinc/activés au cuivre et à l'aluminium, C(Zn , Cd )S:Cu, Al, 0#x#0,1] ; gallate d'aluminium/yttrium/activé au cérium [Y3(All GBy) 5012:Ce, 0#Y#0,5] ; silicate de zinc/activé au manganèse (Zn2SiO4:Mn), oxysulfure de lanthane et d'yt trium/activé au terbium, [(Y1-z, La )202S:Tb, Ozll ; sulfure de gallium 2+ et de strontium/activé à 1'europium (SrGa2S4:Eu ) ; sulfure de zinc/activé à l'argent (ZnS:Ag) ; et oxysulfure d'yttrium/activé à l'europium, (Y202S:Eu). De plus, quelques objets de l'invention peuvent etre atteints au moyen de dispositifs d'affichage fluorescent dont l'écran fluorescent comporte une composition fluorescente telle que décrite ci-dessus. De plus, lorsque x est égal à O dans la formule [(Znl , Cd )S:Cu, Al], cette formule représente le phosphore sulfure de zinc/ activé au cuivre et à l'aluminium, mais l'on introduit ici la convention selon laquelle ceci concerne le cas particulier des phosphores sulfure de cadmium et de zinc/activé au cuivre et à l'aluminium. Bien que les formules [Y3(Al1-y, Gay)5O12:Ce] et [(Y1-z, Laz )202S:Tb] représentent, lorsque y = 0, z = O, ou z = 1, un phosphore gallate d'aluminium et d'yttrium/activé au cérium, oxysulfure d'yttrium/activé au terbium, et oxysulfure de lanthane/activé au terbium, respectivement, le premier de ces phosphores concerne un cas particulier de phosphore gallium/aluminius/yttrium/activé au cérium, et les deux derniers phosphores concernent des cas particuliers de phosphores oxysulfure de lanthane et d'yttrium/activé au terbium, carme cidessus. D'autres caractéristiques et avantages de l'invention seront mieux compris à la lecture de la description qui va suivre, en se référant aux dessins annexés, sur lesquels - la figure 1 et la figure 2 représentent des exemples typiques de dispositifs d'affichage fluorescent respectivement du type tube diode et tube triode, - les figures 3A à 3J représentent la variation de la luminance de 11 émission par rapport au rapport de mélange en poids de la quantité de ZnO àlaquantité de phosphore contenu dans une composition fluorescente selon l'invention, sous excitation par des électrons lents, - les figures 4A à 4J représentent des diagrammes illustrant la relation entre la brillance de ltéission, pour chacune des compositions fluorescentes selon l'invention et le phosphore seul, et la tension d'accélération, - les figures 5A à 5K représentent les spectres d'émission des compositions fluorescentes respectives selon l'invention, et d'une composition de la technique antérieure, et - la figure 6 représente un diagran e de chromaticité classique de la CIE (Commission Internationale de l'Eclairage), par rapport a la chromaticité de l'émission sous excitation par des électrons lents des compositions fluorescentes selon l'invention, et d'une composition fluorescente connue. Toutes les compositions fluorescentes de l'invention, qui contiennent une certaine composition capable d'émettre de la lumière verte, bleue ou rouge, sous excitation par des électrons lents, sont caractérisées en ce qu'elles contiennent ZnO en tant que composant essentiel. Le ZnO commercial de pureté compatible avec une utilisation comme réactif (plus brièvement ci-après : ZnO réactif, par exemple le Sazex 2000 de la Société Sakai Chemicals), peut être utilisé, ZnO étant l'un des composants importants de l'invention, sans purifications. En dehors du ZnO réactif, on peut utiliser des oxydes de zinc obtenus par cuisson à l'air de composés de zinc d'un type pouvant donner facilement à haute température l'oxyde de zinc, par exemple carbonate de zinc, sulfate de zinc, oxalate de zinc, hydroxyde de zinc, etc., que l'on appellera plus brièvement ci-après "ZnO de cuisson" os "?-3 de traitement thermique".Une tempéraur appropriée de cuisson pour l'obtention de ZnO de cuisson est inférieure a 12000 C. Lorsque la température dépasse 1200 C, ZnO commence à subir un frittage. Les phosphores qui correspondent aux autres composants de la composition fluorescente selon l'invention comprennent le phosphore (1) de formule L(Znîx, Cdx)S:Cu, Al], le phosphore (2) de formule (Y3(All y, Gay)5O12:Ce], le phosphore (3) de formule [Zn2SiO4:Mn], le phosphore (4) de formule [(Y1-z, Laz)202S:Tb] le phosphore (5) de formule [SrGa2S4:Eu2+], le phosphore (6) de formule [ZnS:Ag] et le phosphore (7)de être formule [Y2O2S:Eu]. En général, ces sept phosphores peuvent être obtenus par les procédés ci-après. Le phosphore (1) peut être préparé de la manière suivante du sulfure de zinc précipité par voie chimique (ZnS) et du sulfure de cadmium (CdS) précipité par voie chimique sont mélangés dans un rapport molaire de (l-x) mole du premier pour x mole du second (avec 0#x#0,1). Au mélange résultant de sulfures, on ajoute à la fois la quantité prescrite d'un certain composé du cuivre tel que le sulfate de cuivre (CuS04, 5H20) ou analogue, et la quantité prescrite d'un certain composé d'aluminium tel que le sulfate d'aluminium EAl2(SO4)3,18H20) ou analogue, et l'on mélange soigneusement. On effectue ensuite une cuisson a environ 900-1200 C, durant d'environ 1 h à environ 5 h, en atmosphère d'un composé de soufre tel que le sulfure d'hydrogène, le soufre lui-même ou analogue, pour donner le phosphore (1).La quantité préférée d'un activateur correspondant soit à Cu soit a Al, qui convient pour le phosphore (1), est comprise entre 10 5 et 10 3 g, et mieux encore entre 5 x 10- 5 et 5 x 10- 4 g, pour 1 g du mélange (Zn1-x, Cdx)S. Lorsque x dépasse 0,1, le phosphore (1) émet une lumière de longueur d'ondes plus élevée, du jaune au rouge, lorsque l'on élève la valeur de x. En conséquence, ces compositions ne conviennent pas pour l'émission dans la région verte. Le phosphore (2) peut être préparé de la manière suivante : de l'oxyde d'yttrium (Y203) et un composé d'yttrium convertible facilement en Y203 à haute température,de l'oxyde d'aluminium (Al2O3) ou un composé d'aluminium facilement convertible en Al2O3 à haute température, sont mélangés avec Ga203 ou un composé du gallium facilement convertible en Ga203, dans un rapport molaire de 5 moles du mélange d'oxyde, 1 mole étant représentée par la formule (Al I-y' Gay)203, y mole de Ga2O3 étant mélangé avec (l-y) mole de A1203, avec OsXy et la quantité prescrite d'ions cérium convenant au phosphore (2) est encore ajoutée au mélange résultant d'oxydes, sous forme d'oxyde de cérium (Ce203) ou d'un composé du cérium facilement convertible en oxyde de cérium à haute température. Après mélange, on effectue une cuisson à environ 1200-1700 C, de préférence environ 1400-1600 C, durant environ 1 h à environ 5 h, à l'air ou sous atmosphère faiblement réductrice. On préfère que la cuisson ne soit pas répétée moins de deux fois. La quantité préférée d'activateur Ce appropriée pour le phosphore (2) est comprise entre 10 et 10 -1 atome-gramme, et plus particulièrement entre 10 et 5 x 10 atome-gramme, par mole de Y3(Al 1-y > Cay)5O12. Les compositions pour lesquelles y représente une valeur supérieure à 0,5, contenues dans le phosphore (2), ne sont pas préférées en tant que composants d'une composition fluorescente pour dispositifs d'affichage fluorescent selon I'invention, car la luminance diminue lorsque y s'élève. Le phosphore (3) peut être préparé par mélange d'oxyde de zinc (ZnO) ou d'un composé de zinc facilement convertible en ZnO, à haute température, avec du dioxyde de silicium(Si02) ou un composé de silicium facilement convertible en SiO2 à haute température, à raison de 2 moles de ZnO pour 1 mole de SiO2. On mélange de plus ce mélange avec la quantité prescrite de manganèse, qui st un activateur pour le phosphore (3), sous forme d'oxyde de manganèse MnO ou d'un composé de manganèse facilement convertible en MnO, et l'on effectue ensuite une cuisson à l'air a environ 1000-14000C, et plus particulièrement à environ 1200-13000C, durant d'environ 1 h à environ 5 h. Cette cuisson ne doit pas être répétée moins de 2 fois. La quantité préférée d'activateur Mn convenant au phosphore (3) est comprise entre 10-4 et 10-1 atome gramme, et de préférence 10 3 et 5 x 10 atome-gramme, par mole de Zn2SiO4. Le phosphore (4) peut être préparé par mélange d'oxyde d'yttrium (Y203) et d'oxyde de lanthane (La203) à raison de (1-z) mole du premier oxyde pour z mole du second avec (O quantité prescrite d'oxyde de terbium (Tb203), on ajoute à la fois 20 a 40 % en poids de soufre (S) et 20 à 40 % en poids de carbonate de sodium (Na2CO ) 3 > qui sert de fondant, au mélange d'oxydes de terres rares, on mélange soigneusement, et l'on effectue ensuite une cuisson du mélange résultant à l'air, entre environ 1200 et environ 13000C, durant d'environ 1 h à 5 h. Le mélange d'oxydes de terres rares Y202, La203 et Tub 203 peut être obtenu de manière simple par mélange physique, mais il doit être, en général, préparé par dissolution de ces composants dans un acide minéral, en une fois, pour améliorer leur miscibilité, addition d'une solution aqueuse d'acide oxalique, pour effec tuer la coprécipitation de l'oxalate d'yttrium, de ltoxalate de lanthane et de l'oxalate de terbium, puis pyrolyse des oxalates résultants. Une quantité préférée d'activateur Tb convenant au phosphore (4) est comprise entre 10 et 1,5 x 10 g et plus particulièrement entre 5 x 10 -2 et 6 x 10 g par gramme de (Y1 z, La )202S. Le phosphore (5) peut être préparé par addition d'oxyde de gallium (Ga203) de haute pureté à un certain composé du strontium, facilement convertible en le sulfure par chauffage dans un courant contenant du soufre, un tel composé étant par exemple le sulfate de strontium, le carbonate de strontium ou le chlorure de strontium et devant être de haute pureté, l'addition se faisant en quantité équimolaire, et l'on ajoute encore la quantité prescrite d'europium qui sert d'activateur, sous forme du sulfate d'europium [Eu2S04)3], du nitrate d'europium [Eu(N03)3] ou d'oxyde d'europium rEu203] audit mélange d'oxydes, après quoi l'on mélange soigneusement la combinaison résultante.On effectue ensuite une cuisson à une température comprise entre environ 700 et environ 10000 C, et de préférence entre environ 800 et environ 9000 C, durant d'environ 3 et environ 5 h, sous un courant contenant du soufre, par exemple vapeur de soufre, sulfure d'hydrogène gazeux, disulfure de carbone gazeux ou analogues. Une quantité préférée de l'activateur Eu convenant pour [SrGa2S4:Eu2t est comprise entre 10 -4 atome-gramme et 5 x 10 1 atome-gramme, et de préférence entre 5 x 10 -3 atome-gramme et 10-1 atome- gramme par mole de SrCR2S4. Le phosphore (6) peut être préparé par addition d'Ùne quantité appropriée d'un composé d'argent tel que le nitrate ou analogue à du sulfure de zinc de pureté compatible à l'utilisation comme réactif (ZnS) et l'on effectue une cuisson du mélange résultant sous atmosphère faiblement réductrice, a une température comprise entre environ 900 et environ 12000C, durant d'environ 1 h à environ 5 h. Le [ZnS:Ag] résultant est connu pour présenter deux formes cristallines, une forme cubique et une forme hexagonale.Le cristal du phosphore ZnS:AgJ en système hexagonal peut être obtenu par cuisson du produit de départ indiqué ci-dessus à plus d'environ 1020 C, et le cristal du système cubique peut être obtenu par cuisson du produit de départ indiqué ci-dessus à une température inférieure a environ 1020 C. Les deux systèmes cristallins de [ZnS:Ag], cubique et hexagonal, peuvent être utilisés comme composants de la composition fluorescente. La quantité préférée de l'activateur Ag convenant pour [ZnS:Ag] est comprise entre 10 5 et 10 -3 g,et plus particulièrement entre 5 x 10 -5 et 5 x 10 4 g par gramme de ZnS. Le phosphore (7) peut être préparé par addition de la quantité prescrite d'oxyde d'europium (Eu2O3) a l'oxyde d'yttrium (Y203), puis mélange de ces composés, soigneusement, pour obtenir un mélange d'oxydes de terres rares. On mélange encore cette association avec 20 a 40 % en poids de soufre S et 20 a 40 X en poids de carbonate de sodium Na2CO3 qui sert de fondant, on effectue ensuite une cuisson a l'air a environ 1200-1300 C durant d'environ 1 h à environ 5 h. Une quantité préférée d'activateur Eu convenant pour [Y2O2S:Eu] est comprise entre 10-2 et 1,5 x lO 1 g, et plus particulièrement entre 5 x 10-2 et 6 x 10-2 g par gramme de Y2O2S. Les compositions fluorescentes selon l'invention peuvent être obtenues par mélange mécanique de ZnO et d'un des phosphores (1) à (7) décritsci-dessus. Cette opération de mélange peut être effectuée au moyen d'un appareillage de mélange classique, par exemple, mortier, broyeur à boulets, mélangeur-broyeur et analogues. Les deux oomposants sont mélangés dans un rapport en poids de 1/9 a 9/1 en ce qui concerne la proportion d'oxyde de zinc par rapport a celle du phosphore. Lorsque l'oxyde de zinc est présent en quantité correspondant a un rapport de mélange en poids inférieur a 119, les caractéristiques de la composition résultante sont réduites a celles du phosphore utilisé. En conséquence ltémission n'est pratiquement pas observée sous une excitation par des électrons lents. D'autre part, lorsque l'oxyde de zinc est présent en quantité telle que le rapport du mélange en poids dépasse 9/1, la position résultante donne lieu à une très faible émission en raison de la faible quantité de phosphore.En conséquence, le rapport de mélange doit être compris entre 1/9 et 9/1. Ceci est illustré par les figures 3A a 3J. Chacune des figures 3A a 3J indique la relation existant entre le rapport ZnO/phosphore, en poids, et la luminance de l'émission pouvant être obtenue par excitation par des électrons lents. Les figures 3A à 3H correspondent chacune à la luminance de l'émission sous une tension d'accélération de 80 V, tandis que les figures 3I et 3J correspondent à une tension de 100 V.Les figures 3A, 3B, 3C, 3D, 3E, 3F, 3G, 3H, 31 et 3J représentent les résultats obtenus en utilisant en tant que phosphores : (I) ZnS:Cu, Al (phosphore (1)-1) ; (II) (Zn0, 95, Cd0,05)S:Cu, Al (phosphore (1)-2); (III) Y3A15012:Ce (phosphore (2)-1); (IV) Y3(Al0,6, Ga0,4)5O12: Ce (phosphore (2)-2); (V) Zn2SiO4 Mn (phosphore (3)); (VI) Y202S:Tb (phosphore (4)-1) ; (VII) La202S:Tb (phosphore (4)-2); (VIII) SrGa2S4:Eu (phosphore (5)); (IX) ZnS:Ag (phosphore (6)) et (X) Y202S:Eu (phosphore(7)), respectivement.La courbe a et la courbe b dans chacune des figures 3A a 3H et dans la figure 3J représentent l'utilisation du ZnO réactif et l'utilisation du ZnO de cuisson ce dernier étant obtenu par cuisson à 10000C. La courbe a et la courbe b, ainsi que la courbe c de la figure 3I représentent les cas d'utilisation du réactif ZnO, du ZnO de cuisson, obtenu par cuisson à 7000C, et l'utilisation du ZnO de cuisson obtenu à 10000C. D'après ces figures, on voit que la valeur de la luminance correspondant å un rapport ZnO/phosphore inférieur a 1/9 ou supérieur à 9/1 est extrOmement faible pour chacune des compositions fluorescentes. La valeur du rapport ZnO/phosphore donnant la luminance maximale dépend du type de ZnO utilisé. Sur chacune des figures 3A å 3H et 3J, la luminance maximale est obtenue lorsque le rapport ZnO/phosphore est voisin de 1/1 pour le ZnO réactif, et l'on peut utiliser un type quelconque de phosphore, comme indiqué par la courbe a.Cependant, lorsque l'on utilise le ZnO de cuisson, le rapport ZnO/phosphore donnant la luminance maximale est progressivement déplacé vers des valeurs supérieures à 1/1, c'est-8-dire traduit une augmentation de la quantité de ZnO, lorsque la température de cuisson s'élève. Par exemple, pour du ZnO de cuisson à 10000C, la luminance maximale correspond à un rapport d'environ 7/3, quel que soit le type de phosphore utilisée, comme indiqué par la courbe b. La meme tendance est observée sur la figure 3J, la luminance maximale étant obtenue pour un rapport d'environ 3/7 pour du ZnO réactif, comme indiqué par la courbe a.Cependant, lorsque l*wn utilise du ZnO de cuisson, le rapport ZnO/phosphore donnant la luminance maximale est progressivement déplacé vers des valeurs supérieures à 3/7, c'est-à-dire traduit l'augmentation de ZnO, lorsque la température de cuisson s'élève. Par exemple, pour une température de cuisson de 700"C (courbe b), la luminance maximale est obtenue pour un rapport d'environ 1/1 tandis que pour 10000C (courbe c), la luminance maximale est obtenue pour un rapport d'environ 7/3. De plus, la composition fluorescente contenant en combinaison pas moins de deux types de phosphores choisis parmi les phosphores (1) a (5) peut donner des résultats semblables aux résultats indiqués ci-dessus > et, bien entendu, les compositions fluorescentes contenant des phosphores on association dans un rapport ZnO/phosphores compris entre 1/9 et 9/1 entrent dans le cadre de l'invention. Les compositions fluorescentes selon l'invention sont caractérisées par une émission de luminance élevée et de pureté de coloration excellente, lors d'une excitation par des électrons lents. Parmi les compositions fluorescentes de l'invention, les compositions contenant les phosphores (1) à (5) émettent dans la région verte, les compositions contenant le phosphore (6) émettent dans la région bleue, et celles contenant le phosphore (7) émettent dans la région rouge.Ces résultats sont particulierement surprenants en raison du fait que les phosphores eux-mêmes peuvent donner une émission de luminance élevée sous une excitation électronique obtenue sous plusieurs 'xV, mais qu'ils conduisent à une faible émission sous une excitation par des élec- trons lents, en particulier pour une tension d'accélération inférieure à 100 V. Bien que la raison pour laquelle des compositions préparées à partir de ZnO et d'un phosphore d'un type ne donnant pratiquement pas d'émission sous excitation par des électrons lents, par mélange intime, peuvent donner des émissions sous excitation électronique par des électrons lents, puisse ne pas avoir été indiquée dans l'état actuel des connaissances, on pense que ce phénomène est principalement dû à une efficacité améliorée d'excitation qui devient possible en raison de la conductivité électrique de la composition, qui est augmentée dans son ensemble par addition de ZnO présentant une conductivité électrique supérieure, par rapport à la conductivité électrique des phosphores (1) à (7), ce qui se traduit par la disparition du phénomène d'accumulation de charges lors de l'excitation. Les différences entre les caractéristiques d'émission des compositions fluorescentes selon l'invention et celles des phosphores contenus dans ces compositions sont illustrées en détail sur les figures 4A à 4J. Ces figures représentent la relation entre la tension d'accélération et la luminance. Sur chaque figure, la courbe a correspond à une composition fluorescente selon l'invention, tandis que la courbe b correspond au phosphore lui-même. C'est-à-dire que la courbe a de la figure 4A correspond au mélange de ZnO réactif et du phosphore (1)-1 [ZnS:Cu, All qui contient comme activateurs Cu et AI en quantité de 10 g/g, le rapport de mélange d'équivalents en poids étant selon l'un des exemples ci-dessous, alors que la courbe b correspond au phosphore (1)-1 seul.De même, sur la figure 4B, la courbe a correspond au mélange de ZnO réactif et du phosphore (l)-2 [(ZnO 95, Cdo 05)S:Cu, A1], contenant comme activateurs Cu et Al en quantité de 10 g/g chacun, selon un autre exemple ci-dessous, la courbe b correspondant au phosphore t)-2 seul. La courbe a de la figure 4C correspond au mélange de ZnO réactif et du phosphore (2)-1 [Y3A15012:Ce], contenant comme activateur Ce en quantité de 10 atome gramme/mole, selon un autre exemple ci-dessous tandis que la courbe b représente le phosphore (2)-1 seul. Sur la figure 4D, la courbe a correspond au mélange de ZnO réactif et du phosphore (2)-2 [Y3(Al0,6, Ga0,4)5O12:Ce], contenant comme activateur Ce en quantité de 10 atome-gramme/mole, selon un autre exemple ci-dessous > tandis que la courbe b représente le phosphore (2)-2 seul. La courbe a de la figure 4E correspond au mélange de ZnO réactif et du phosphore (3) [Zn2SiO4:Mn], qui contient l'activateur Mn en quantité de 2 x 10-2 atome gramme/mole, selon un autre exemple ci-dessous, tandis que la courbe b correspond au phosphore (3) seul. La courbe a de la figure 4F correspond au mélange de ZnO réactif et du phosphore (4)-1 [Y202S:Tb], contenant l'activateur Tb en quantité de 5 x 10-2 g/g, selon un autre exemple ci-dessous > la courbe b correspondant au phosphore (4)-1 seul. Sur la figure 4G, la courbe a correspond au mélange de ZnO réactif et du phosphore (4)-2 [La2O2S:Tb], contenant l'activateur Tb en quantité de 5 x 10-2 g/g, selon un autre exemple ci-dessous, la courbe b correspondant au phosphore (4)-2 seul.La courbe a de la figure 4H 2+ correspond au mélange de ZnO réactif et du phosphore (5) [SrGa2S4:Eu2+], contenant l'activateur Eu2+ en quantité de 3 x 10-2 atome-gramme/mole, selon un autre exemple ci-dessous, tandis que la courbe b correspondant au phosphore (5) seul. La courbe a de la figure 4I correspond au mélange de ZnO de traitement thermique obtenu par cuisson à 10000C avec le phosphore (6) LZnS:AgJ > contenant l'activateur Ag en quantité de 10-4 g/g dans le rapport de mélange de 7 parties en poids du premier pour 3 parties en poids du second, selon un autre exemple ci-dessous, tandis que la courbe b correspond au phosphore (6) seul.La courbe a de la figure 4J correspond au mélange de ZnO réactif sur le phosphore (7) LY202S:Eu] > contenant l'activateur Eu en quantité de 5 x 10-2 g/g dans un rapport de mélange d'équivalents correspondant a un autre exemple ci dessous, tandis que la courbe b correspond au phosphore (7) seul. D'après les figures 4A a 4J, on voit que les compositions fluorescentes selon l'invention peuvent émettre de la lumière verte, bleue ou rouge, même dans des conditions telles que la luminance des phosphores pris séparément, et contenue en tant que composant essentiel des compositions fluorescentes respectives, diminue rapidement, c'est-à-dire dans le cas d'une excitation par des électrons lents, sous une tension d'accélération inférieure a 100 V. Par exemple, la luminance de chacune des compositions fluorescentes des figures 4A, 4B ou 4F est d'environ plusieurs centaines de fois celle des phosphores respectifs lors d'une excitation par des électrons lents, sous une tension d'accélération de 100 V, et la luminance de chacune des compositions fluorescentes des figures 4C, 4D, 4E, 4G, 4H, 41 ou 4J est d'environ 1000 fois celle des phosphores respectifs pris séparément. Les figures 5A à 5I montrent l'excellence des caractéristiques d'émission de chacune des compositions fluorescentes selon l'invention. Parmi les compositions fluorescentes de l'invention, les coipositioni à émission verte peuvent émettre de la lumière verte avec une pureté supérieure de coloration, par rapport à une composition fluorescente bien connue [ZnO:Zn]. Les figures 5A à 5H et la figure 5I représentent des graphes donnant le spectre d'émission de compositions fluorescentes selon l'invention et de la composition connue [ZnO:Zn], respectivement, lors d'une excitation par des électrons lents.La figure 5A correspond au spectre d'émission d'une contpo- sition fluorescente préparée par mélange de ZnO et du phosphore (1)-1 la figure 5B correspond à la composition ZnOIphosphore (1)-2, la figure 5C correspond à la composition ZnO/phosphore (2)-I, la figure 5D correspond à la composition ZnO/phosphore (2)-2, la figure 5E correspond à la composition ZnO/ phosphore (3), la figure 5F correspond à la composition ZnO/phosphore (4)-1, la figure 5G correspond à la composition ZnO/phosphore (4)-2, la figure 5H correspond à la composition ZnO/phosphore (5) et la figure 5I correspond à la composition connue LZnO:ZnJ. Chacun des spectres d'émission des compositions a émission verte indiquées ci-dessus, selon l'invention présente un pic principal pour une longueur d'ondes plus proche du vert que la longueur d'ondes correspondante de la composition connue [ZnO:Zn]. D'autre part, la largeur à mi-hauteur de chaque pic d'émission est inférieure, pour les compositions selon l'invention, à celle de la composition LZnO:ZnJ. En conséquence, la coloration de chaque lumière verte émise, par les compositions selon l'invention, présente une pureté supérieure de coloration, par rapport à la lumière verte de la composition tZnO:Zn]. La figure 6 représente le diagramme de chromaticité classique de la CIE, les points de chromaticité du spectre d'émission obtenu par une excitation par des électrons lents, correspondant aux compositions fluorescentes des exemples ci-dessous et à la composition rZnO:ZnJ > dont les spectres d'émission sont représentés sur les figures 5A à 51, étant indiqués. Les points de chromaticité A, B, C, D, E, P, G, H et I correspondent aux spectres d'émission des figures 5A, 5B, 5C, 5D, 5E, 5F, 5G, 5H et 5I, respectivement. La coloration d'émission obtenue pour chacune des compositions fluorescentes selon l'invention (points A, B, C, D, E, F, G et H), se révèle également être d'un vert bien meilleur en pureté que celui de la composition [ZnO:Zn], d'après les résultats de la figure 6.Bien quediacune des compositions fluorescentes préparées selon l'invention, dont les spectres d'émission sont représentés sur les figures 5A à 5H, contienne un phosphore unique en tant que composant, quelques autres compositions fluorescentes contenant deux ou plusieurs des phosphores (1) a (5), en combinaisons quelconques, peuvent également donner de la lumière verte de pureté de coloration supérieure, par rapport a la composition [ZnO:Zn]. De plus, la composition fluorescente contenant le phosphore (6) préparé selon l'invention peut donner une émission de lumière bleue de luminance élevée, avec une pureté élevée de coloration, et une autre composition fluorescente contenant le phosphore (7) préparé selon l'invention peut donner une émission de lumière rouge de luminance élevée et de puretée élevée de coloration. Des composants fluorescents pouvant donner de la lumière bleue ou rouge de luminance élevée et de pureté de coloration élevée sous une excitation par des électrons lents ne sont pratiquement pas connus actuellement. Le spectre d'émission des compositions fluorescentes décrites ci-dessus selon l'invention sont représentées sur les figures 5J et 5K respectivement. On voit clairement que le spectre d'émission de la composition fluorescente contenant le phosphore (6) présente un pic a environ 450 nm, l'émission résultante étant de lumière bleue de pureté de coloration excellente. Autre part, l'autre composition fluorescente contenant le phosphore (7) présente un pic a aviron 625 nm, l'émission résultante étant rouge, de pureté de coloration excellente. Chacune des compositions fluorescentes selon l'invention est très utile comme phosphore pour dispositifs d'affichage fluorescent, et peut conserver ses excellentes caractéristiques lorsqu'on l'utilise dans un tube pour affichage fluorescent,en tant qu' écran fluorescent. Un dispositif d'affichage fluorescent selon l'invention présente essentiellement la même structure que les tubes pour affichage fluorescent décrits ci-dessus. Cette structure comprend une anode portant un écran fluorescent sur une face, et une cathode située en face de cet écran fluorescent le tout étant enfermé dans un tube sous vide. Ce dispositif selon l'invention est caractérisé par la composition fluorescente qui forme l'écran fluorescent disposé sur la plaque anodique. En consdquence, les éléments autres que l'écran fluorescent, entrant dans la constitution d'un dispositif pour affichage fluorescent selon l'invention, peuvent être choisis parmi les éléments classiques utilisés dans ce domaine.De plus, les techniques classiques d'obtention de tels dispositifs peuvent être utilisées sans aucune modification ni amélioration,psur l'obtention des dispositifs d'affichage fluorescent selon l'invention. On trouvera ci-dessous un exemple représentatif de fabrication d'un dispositif d'affichage fluorescent, selon l'invention. Tout sabord, la composition fluorescente decrite ci-dessus est déposée en revêtement sur une plaque anodique supportée par une base classique en céramique, par revêtement par sédimentation, pour former un écran fluorescent. La plaque anodique est placée dans une suspension aqueuse de la composition fluorescente, et on laisse la composition fluorescente se déposer sur une face de l'anode, par gravité, puis on élimine lteau de la suspension aqueuse. La couche résultante est séchée. Dans un tel procédé, unepetite quantité de verre soluble, environ 0,01 à environ 1 % peut être ajoutée à la suspension ci-dessus, pour améliorer l'adhérence de l'écran fluorescent résultant vis- -vis de la plaque anodique.De plus, la quantité préférée de composition fluorescente déposée sur la plaque anodique est comprise entre environ 5 mg/cm2 et environ 30 mg/cm2. La technique ci-dessus de revêtement par sédimentation a été largement utilisée pour l'obtention d'un écran fluorescent. Cependant, cette technique ne limite en rien l'invention. On place ensuite en face de l'écran fluorescent déposé sur la plaque anodique, a environ 5 mm, une cathode constituée d'un filament recouvert d'un oxyde tel que BaO, SrO, CaO ou analogue, et les deux électrodes résultantes sont placées dans un conteneur transparent constitué de verre, ow d'une matière analogue, dans lequel on fait ensuite le vide. Lorsque la pression interne atteint 10 5 mmHg, ou une valeur inférieure, on stoppe la mise sous vide et on scelle le conteneur. Après cette opération, on réduit encore la pression dans le conteneur résultant par utilisation d'un getter. On obtient ainsi le dispositif d'affichage fluorescent selon l'invention. De plus, on place une grille, en tant qu'électrode permettant de faire diverger les électrons, entre la cathode et l'écran fluorescent, comme indiqué sur la figure 2, car l'écran fluorescent est plat, alors que la cathode consiste en un fil. Dans ce cas, une grille aussi fine que possible peut donner de bons résultats, car plus la dimension de maille est petite, plus la perte est faible, et meilleure est l'efficacité de la divergence des électrons lents. En particulier, des grilles d'ouverture de maille inférieures à 500/u, et d'efficacité d'ouverture supérieure ou égale à 50 % sont préférées (l'efficacité d'ouverture représente la surface des orifices capables d'être traversés par des électrons lents, par rapport a la surface'totale totale de la grille). On peut afficher un quelconque caractère, nombre ou motif, par découpe correspondante de la plaque anodique, et l'on applique saectivement les tensions d'accélération convenant pour chacune des anodes séparées résultantes.De plus, des dispositifs d'affichage fluorescent multicolore peuvent être préparés par découpe de l'anode en éléments de formes diverses, par exemple avec assemblage de traits ou de points, et revêtement par un écran fluorescent contenant une composition fluorescente consistant en ZnO et en un certain phosphore, sur quelques parties de l'anode; et par dépôt en revêtement d'un écran fluorescent consistant en phosphores pour excitation par électrons lents, donnant une lumière de coloration différente de la lumière d'émission donnée par la composition décrite ci-dessus, sur d'autres parties de l'anode. La demanderesse a donc découvert que des dispositifs pour affichage fluorescent donnant de la lumière verte de pureté élevée de coloration, par rapport 9 des compositions classiques de (Zn0:Zn], peuvent être obtenus ainsi que des dispositifs donnant de la lumière bleue ou rouge. L'invention présente un grand intérêt industriel, car de tels dispositifs -sont peu connus, en particulier ceux pour-émission bleue et rouge. La demanderesse a également découvert qu'il devient possible d'obtenir des dispositifs pour affichage fluorescent multicolore, par excitation par des électrons lents, au moyen d'un écran fluorescent consistant en différents types de compositions fluorescentes convenant à une telle excitation, et pouvant donner lieu a l'émission de couleurs différentes. Les exemples suivants illustrent l'invention sans toutefois en limiter la portée. Exemple 1. 1 partie en poids de ZnO réactif (Sazex 2000 de la Société Sakai Chemicals) et 1 partie en poids de EZnS:Cu, Al] (phosphore (1)-1), contenant comme activateursCu et Al a raison de 10 4 g/g chacun, sont mélangées soigneusement au mortier. Une composition fluorescente capable de conduire & un affichage par émission de lumière verte de forte luminance et de pureté élevée de coloration,par rapport aux caractéristiques de [ZnO:Zn] sous excitation par des électrons lents est ainsi obtenue. Comme ci-dessus, on peut préparer d'autres compositions fluorescentes correspondant a différents rapports de mélange en poids, compris entre 1:9 et 9:1. Exemple 2. Du ZnO réactif (Sazex 2000 de la Société Sakai Chemicals) est introduit dans un creuset d'alumine, et subit une cuisson a 1000C durant 1 h à l'air. Le ZnO de traitement thermique résultant est broyé en fine poudre au moyen d'un broyeur à boulets. 7 parties en poids de ce ZnO de traitement thermique et 3. parties en poids de [(Zn0,95Cd0,05)S:Cu, Al] (phosphore (1)-2), contenant comme activateurs Cu et Al, en quantité équivalente de 10-4 g/g, sont soigneusement mélangées au mortier.Une composition fluorescente capable de conduire a une émission verte pour affichage, présentant une luminance élevée, et une pureté élevée de coloration, par rapport aux caractéristiques' de [ZnO:Zn], sous excitation par des électrons lents, est ainsi obtenue. De la même manière, on peut préparer des compositions fluorescentes correspondant à différents rapports de mélange en poids, compris entre 1:9 et 9:1. Exemple 3. 1 partie en poids de ZnO réactif (Sazex 2000 de la Société Sakai Chemicals) et 1 partie en poids de [Y3A15012:CeJ (phosphore (2)-l) contenant Ce 9 titre t'activateur, en quantité de 10 atome-graine/mole, sont soigneusement mélangées au mortier. On obtient ainsi une composition fluorescente capable d'une émission verte, de luminance élevée,et de pureté de coloration élevée par rapport aux caractéristiques tZnO:Zn] sous excitation par des électrons lents. De la même manière, on peut préparer des compositions fluorescentes correspondant à différents rapports de mélange en poids, compris entre 1:9 et 9:1. Exemple 4. De l'oxalate de zinc ZnC2O4 placé dans un creuset en alumine subit une cuisson a 1000 C durant 1 h à l'air. Le ZnO résultant de traitement thermique est broyé en fine poudre au moyen d'un broyeur a boulets. 7 parties en poids du ZnO de traitement thermique ainsi obtenu et 3 parties en poids de EY3(A10,6 > Ga0,4)5O12:Ce] (phosphore (2)-2) contenant du cérium à raison de 10-2 atome-grammelmole, à titre d'activateur, sont mélangées au moyen d'un mortier. La composition fluorescente ainsi obtenue peut donner une émission verte de luminance élevée et de pureté de coloration élevée, par rapport aux caractéristiques de LZnO:ZnJ > sous une excitation par des électrons lents. On peut préparer de la même manière des compositions fluorescentes correspondant a différents rapports de mélange en poids compris entre 1:9 et 9:1. Exemple 5. Du carbonate de zinc (ZnC03) placé dans un creuset en alumine subit une cuisson à 10000C durant 1 h à l'air. Le ZnO de traitement thermique ainsi obtenu est broyé en fine poudre au moyen d'unbroyeur à boulets. 7 parties en poids du ZnO de traitement thermique ainsi obtenu et 3 parties en poids Zn2Si04:J (phosphore (3)) contenant du manganèse en tant qu'activateur à raison de 2 x 10 -2 atome-graine/mole sont mélangées au mortier. On obtient ainsi une composition fluorescente capable de donner une émission verte, de haute luminance et de pureté élevée de coloration, par rapport aux caractéristiques de ZnO:ZnJ, sous excitation par des électrons lents. De la même manière, on peut préparer des compositions fluorescentes correspondant à différents rapports de mélange en poids compris entre 1:9 et 9:1. Exemple 6. 1 partie en poids de ZnO réactif (Sazex 2000 de la Société Sakai Chemicals) et 1 partie en poids de LY202S:TbJ (phosphore (4)-1) contenant du terbium en tant qu'activateur à raison de 5 x 10 g/g sont soigneusement mélangées au mortier. On obtient ainsi une composition fluorescente conduisant à une émission verte, de luminance élevée et de pureté de coloration élevée par rapport aux caractéristiques de EZn0:Znj > sous excitation parties électrons lents. De la même manière, on peut préparer des compositions fluorescentes correspondant à différents rapports de mélange en poids compris entre 1:9 et 9:1. Exemple 7. Du ZnO réactif (Sazex 2000 de la Société Sakai Chemicals) placé dans un creuset en alumine, subit une cuisson à 10000C durant 1 h à l'air. Le ZnO de traitement thermique résultant est broyé en poudre fine au moyen d'un broyeur à boulets. 7 parties en poids du ZnO de traitement thermique ainsi obtenu et 3 parties en poids de La202S:Tb) (phosphore (4)-2) contenant comme activateur Tb à raison de 5 x 10 -2 g/g sont mélangées au moyen d'un mortier. On obtient ainsi une composition fluorescente capable de donner une émission verte, de luminance élevée et de pureté de coloration élevée par rapport aux caractéristiques de [ZnO:Zn], sous excitation par des électrons lents. De la mEme manière, on peut préparer des compositions fluorescentes correspondant différents rapports de mélange en poids, compris entre 1:9 et 9:1. Exemple 8. 2 parties en poids de ZnO réactif (Saze 2000 de la Société Sakai Chemicals), 1 partie en poids de EZn?Si04:J (phosphore (3)) -2 contenant comme activateur Mn en quantité de 2 x 10 atome-gramme/mole, et 1 partie en poids de [Y3(Al0,6, GaO,4)5012: (phosphore (2)-2) contenant du cérium en tant qu'activateur, à raison de 10 -2 atome-gramme/mole sont soigneusement mélangées au mortier. On obtient ainsi une composition fluorescente capable de donner une émission verte, de luminance élevée, et de pureté de coloration élevée, par rapport aux caractéristiques de Zn0:Zn), sous excitation par des électrons lents. De la meme maniere, on peut préparer des compositions fluorescentes différant entre elles, par leurs compositions, par modification du rapport de mélange en poids, du ZnO réactif à la quantité totale des phosphores (2)-2 et (3) sssociés dans le domaine 1:9 à 9:1. Exemple 9. Du carbonate de zinc (ZnCO3) > placé dans un creuset en alumine, subit une cuisson 9 10000C durant 1 h à l'air. Le ZnO de traitement thermique résultant est broyé en poudre fine au moyen d'un broyeur a boulets. 2 parties en poids du ZnO de traitement thermique ainsi obtenu, 1 partie en poids de [ZnS:Cu, All phosphore (1)-1) contenant en tant qu'activateurs Cu et Al en quantité équivalente de 10 -4 g/g, et 1 partie en poids de [Zn2SiO4:Mn] -2 2 4 (phosphore (3)) contenant comme activateur Mn en quantité de 2 x 10 2 atome- gramme/mole sont mélangées au mortier. On obtient ainsi une composition fluorescente capable de donner une émission verte, de luminance élevée et de pureté de coloration élevée, par rapport aux caractéristiques de [ZnO:Zn], sous excitation par des électrons lents.De manière analogue, on peut préparer des compositions fluorescentes différant par leur composition, par modification du rapport de mélange en poids du ZnO de traitement thermique par rapport à la quantité totale des phosphores associés (1)-1 et (3), dans le domaine 1:9 à 9:1. Exemple 10. Du ZnO réactif (Sazex 2000 de la Société Sakai Chemicals) et du [SrGA2S4:Eu2+] contenant de l'europium en quantité de 3 x 10 2 atomegramme/mole en tant qu'activateur, sont mélangés au mortier, le nombre de parties en poids des composants étant équivalent. On obtient ainsi une composition fluorescente donnant une émission verte, de luminance élevée et de pureté de coloration élevée, par rapport aux caractéristiques de EZnO:Zn] sous excitation par des électrons lents. De la même manière, on peut préparer des compositions fluorescentes différant entre elles par leur composition, par modification du rapport du mélange en poids de la quantité de ZnO réactif par rapport à la quantité du phosphore ESrCa2S4 :Eu ]. Exemple 11. Du ZnO réactif (Sazex 2000 de la Société Sakai Chemicals), placé dans un creuset en alumine, subit une cuisson a l0000C durant 1 h à l'air. Le ZnO de traitement thermique résultant est broyé en poudre fine au broyeur à boulets. 7 parties en poids du ZnO de traitement thermique ainsi obtenu et 3 parties en poids de [SrGa2S Eu2+] contenant de l'europium en tant qu'activateur à raison de 3 x 10 atome-gramme/mole sont mélangées au mortier. On obtient ainsi une composition fluorescente donnant une émission verte de luminance élevée et de pureté de coloration élevée, par rapport aux caractéristiques de (ZnO:Zn], sous excitation par des électrons lents. De la même manière, on peut préparer des compositions fluorescentes différant entre elles par leur composition par modification au rapport de mélange en poids. Exemple 12. De l'oxalate de zinc (ZnC2O4) > placé dans un creuset en alumine, subit une cuisson à 1000 C durant 1 h à l'air. Le ZnO de traitement thermique résultant est broye en ne poudre fine au moyen d'un broyeur à boulets. 7 parties en poids du ZnO de traitement thermique ainsi obtenu et 3 parties en poids de LSrGa2S4:Eu2+] contenant de l'europium en tant qu'activateur å raison de 3 x 10 -2 atome-gramme/mole sont mélangées soigneuse- ment au mortier. On obtient ainsi une composition fluorescente donnant une émission verte, de luminance élevée, et de pureté de coloration élevée par rapport aux caractéristiques de ZnO:Zn] > sous excitation par des électrons lents.De manière analogue, on peut préparer des compositions fluorescentes différant entre elles par leur composition, par modification du rapport de mélange en poids. Exemple 13. Du carbonate de zinc (ZnC03), placé dans un creuset en alumine, subit une cuisson à 10000C durant 1 h à l'air. Le ZnO de traitement thermique résultant est broyé en poudre fine au broyeur à boulets. 7 parties en poids du ZnO de traitement thermique ainsi obtenu et 3 parties en poids de [SrGa2S4:Eu2+] contenant de europium en tant qu'activateur a raison de 3 x 10-2 atome-gramme/mole sont mélangées au mortier. On obtient ainsi une composition fluorescente donnant une émission verte,de luminance élevée et de pureté de coloration élevée, par rapport aux caractéristiques de [ZnO:Zn], sous excitation par des électrons lents.De manière analogue, on peut préparer des compositions fluorescentes différant entre elles par leur composition, par modification du rapport de mélange en poids. Exemple 14. 3 parties en poids de ZnO réactif (Sa'ex 2000 de la Société Sakai Chemicai et 7 parties en poids de (ZnS:Ag contenant de l'argent en tant qutactivateur, à raison de 10 4 g/g sont mélangées au mortier. On obtient ainsi une composition fluorescente donnant une émission bleue, de luminance élevée et de pureté de coloration élevée. De manière analogue, on peut préparer des compositions fluorescentes émettant dans le bleu, différant entre elles par leur composition, par modification du rapport de mélange en poids. Exemple 15. Du ZnO réactif (Sazex 2000 de la Société Sakai Chemicals), placé dans un creuset en alumine, subit une cuisson à 7000C durant 1 h à l'air. Le ZnO résultants de traitement thermique, est broyé en poudre fine au moyen d'un broyeur à boulet. 1 partie eo poids du ZnO de traitement thermique ainsi obtenu et 1 partie en poids de LZnS:AgJ contenant de l'argent en tant qu'activateur, a raisonde 10 4 g/g, sont mélangés au mortier. La composition fluorescente ainsi obtenue à émission bleue présente une luminance élevée et une pureté de coloration élevée sous excitation par des électrons lents. De manière analogue, on peut préparer des compositions fluorescentes différant entre elles par leur composition, par modification du rapport de mélange en poids. Exemple 16. Du ZnO réactif (Sazex 2000 de la Société Sakai Chemicals), placé dans un creuset en alumine, subit une cuisson à 1000C durant 1 h a l'air. Le ZnO de traitement thermique résultant est broyé en poudre fine au broyeur a boulets. 7 parties en poids du ZnO de traitement thermique ainsi obtenu et 3 parties en poids de LZnS:AgJ contenant de l'argent en tant qu'activateur à raison de 10 4 g/g sont mélangées au mortier. On obtient ainsi une composition fluorescente donnant une émission bleue de luminance élevée et de pureté de coloration élevée, sous excitation par des électrons lents. De manière analogue, on peut préparer des compositions fluorescentes différant entre elles par leur composition, par modification du rapport de mélange en poids. Exemple 17. De 1'oxalate de zinc (ZnC204) placé dans un creuset en alumine, subit une cuisson a 10000C durant 1 h à l'air. Le ZnO résultant, de traitement thermique est broyé en une poudre fine au moyen d'un broyeur à boulets.7 parties en poids du ZnO ainsi obtenu et 3 parties en poids de EZnS:Ag contenant de l'argent en tant pu'activateur à raison de 10 4 g/g sont mélangés au mortier. On obtient ainsi une composition fluorescente donnant une émission bleue, de luminance élevée, et de pureté de coloration élevée, sous excitation par des électrons lents. De manière analogue, on peut obtenir des compositions fluorescentes différant entre elles par leur composition, par modification du rapport de mélange en poids. Exemple 18. Du carbonate de zinc (ZnC03) placé dans un creuset en alumine subit une cuisson à 10000C durant 1 h à l'air. Le ZnO de traitement thermique résultant est broyé en une poudre fine au moyen d'un broyeur a boulets. 7 parties en poids du ZnO ainsi.obtenu et 3 parties en poids de [ZnS:Ag] contenant de l'argent en tant qu'activateur à raison de 10 4 g/g sont mélangées au mortier. On obtient ainsi une composition fluorescente donnant une émission bleue, de luminance élevée et de pureté élevée de coloration, sous excitation par des électrons lents. De manière analogue, on peut préparer des compositions fluorescentes différant entre elles par leur composition, par modification du rapport de mélange en poids. Exemple 19. Du ZnO réactif (Sazex 2000 de la Société Sakai Chemicals) et du EY902S:Eu] contenant de l'europium en tant qu'activateur, raison de 5 x 10 marier, le nombre de parties en poids des composants étant équivalent. On obtient ainsi une co.mposition fluorescente donnant une émulsion rouge, de luminance élevée et de pureté élevée de coloration, sous excitation par des électrons lents. De manière analogue, on peut préparer des compositions fluorescentes différant entre elles par leur composition, par modification du rapport de mélange en poids de la quantité de ZnO réactif par rapport à la quantité du phosphore [Y202S:Eu]. Exemple 20. Du ZnO réactif (Sazex 2000 de la Société Sakai Chemicals) placé dans un creuset en alumine,subit une cuisson a 10000C durant 1 h à l'air. Le ZnO de traitement thermique résultant est broyé en poudre fine au broyeur à boulets. 7 parties en poids du ZnO ainsi obtenu et 3 parties en poids de LY2O2S:EuJ contenant de l'europium en tant qu'activateur, a raison de 5 x 10 g/g, sont mélangées. On obtient ainsi une composition fluorescente donnant une émission rouge, de luminance élevée et de pureté de coloration élevée, sous excitation par des électrons lents.De manière analogue, on peut préparer des compositions fluorescentes différant entre elles par leur composition, par modification du rapport de mélange en poids du ZnO ayant subi une cuisson, et du phosphore [y202S:Eu]. Exemple 21. Del'oxalate de zinc (ZnC2O4) placé dans un creuset en alumine subit une cuisson à 10000C durant 1 h a l'air. Le ZnO de traitement thermique ainsi obtenu est broyé en poudre fine au moyen d'un broyeur a boulets. 7 parties en poids du ZnO ainsi obtenu et 3 parties en poids de EY2025:Eu] contenant de l'europium en tant qu'activateur, a raison de 5 x 10-2p"g, sont mélangées au mortier. On obtient ainsi une composition fluorescente donnant une émission rouge, de luminance élevée et de pureté de coloration élevée, sous excitation par des électrons lents.De manière analogue, on peut obtenir des compositions fluorescentes différant entre elles par leur composition, par modification du rapport de mélange en poids du ZnO de traitement thermique et du phosphore [Y202S:Eu]. Exemple 22. Du carbonate de zinc (ZnCO3) placé dans un creuset es alumine, subit une cuisson à 10000C durant I h à l'air. Le ZnO de traiteitut thermique résultant est broyé en une poudre fine au broyeur a boulets. 7 parties en poids du ZnO ainsi obtenu et 3 parties en poids de Ỳ2025:EuI contenant de l'europium en tant qu'activateur a raison de 5 x 10-2 g/g, sont mélangées au mortier. On obtient ainsi une composition fluorescente donnant une émission rouge, de luminance élevée et de pureté de coloration élevée, sous excitation par des électrons lents.De manière analogue, on peut préparer des co;positioas fluorescentes différant entre elles par leur covposition, par modification du rapport de mélange en poids du ZnO de traitement thermique et du phospbore Ỳ202S:Euj. Exemple 23.- 1 partie en poids de ZnO réactif (Sazex 2000 de la Société Sakai Chemicals) et 1 partie en poids du phosphore (l)-l contenant à la fois du cuivre et de l'aluminium comme activateurs, a raison de 10 -4 g/g chacun, sont mélangées soigneusement au mortier. Une fraction de 200 mg du mélange résultant est mise en dispersinn dans 100 ml d'eau distillée contenant du verre soluble en concentration de 0,01 5.La suspension résultante est déposée en revêtement sur une plaque anodique en aluminium de dimensions 2 ca x 1 cm, déposée sur un support de céramique, par une technique de sediventation, pour obtenir un écran fluorescent.La quantité de coDposition fluorescente déposée en revêtement est d'environ 10 mg/cm. On place ensuite une cathode constituée de filaments de tungstène, recouverts d'un certain oxyde, en face de l'écran fluorescent déposé sur la plaque anodique d'aluminium, à environ 5 ms, et l'on dispose ensuite ces deux électrodes dans un conteneur en 7erre dur. Le conteneur est mis sous vide. Lorsque la pression interne tombe à 10-5 mmg environ, on stoppe la mise sous vide et on scelle le conteneur. Ensuite, la pression dans le conteneur est encore abaissée par utilisation d'un getter. On a ainsi obtenu un dispositif pour affichage fluorescent dont la structure est telle que représentée sur la figure 1. Ce dispositif donne une émission verte, de luminance égale a 28,1 cd/m, le potentiel d'anode étant de 80 v > le potentiel de cathode étant de 0,6 V, et le courant de cathode étant de 40 mA. Exemple 24. Du ZnO réactif (Sazex 2000 de la Société Sakai Chenicals)} placé dans un creuset en alumine, subit une cuisson à 1000 C durant 1 h à l'air. Le ZnO de traitement thermique résultant est broyé en une poudre fine au moyen d'un broyeur à boulets. 7 parties en poids du ZnO ainsi obtenu et 3 parties en poids du phosphore (1)-2 contenant à la fois du cuivre et de l'aluminium comme activateurs, à raison de 10 g/g chacun, sont mélangées au moyen d'un mortier. On prépare un dispositif pour affichage fluorescent tel que décrit dans l'exemple 23, sauf en ce que l'on utilise la composition fluorescente indiquée ici. Ce dispositif pour affichage fluorescent donne une émission verte de luminance égale a 30,8 cd/m, le potentiel d'anode étant de 80 V, le potentiel de cathode étant de 0,6 V, et le courant de cathode étant de 40 mA. Exemple 25. 1 partie en poids de ZnO réactif (Sazex 2000 de la Société Sakai Chemicals) et 1 partie en poids du phosphore (2)-1 contenant du cérium comme activateur à raison de 10 2 atome-gramme/mole sont mélangées au moyen d'un mortier. On prépare un dispositif comme dans l'exemple 23, sauf en ce que l'on utilise la composition fluorescente décrite ici. Ce dispositif pour affichage fluorescent donne une émission verte de luminance égale à 6,8 cd/m2, le potentiel d'anode étant de 80 V, le potentiel de cathode étant de 0,6 V, et le courant de cathode étant de 40 mA. Exemple 26. De l'oxalate de zinc (ZnC2O4) placé dans un creuset en alumine subit une cuisson a 1000 C durant 1 h à l'air. Le ZnO de traitement thermique résultant est broyé en une poudre fine. 7 parties en poids du ZnO ainsi obtenu et 3 parties en poids du phosphore (2)-1 contenant du cérium comme activateur à raison de 10 2 atome-gramme/mole sont mélangées soigneusement au mortier. On prépare un dispositif comme dans l'exemple 23, sauf en ce que l'on utilise la composition fluorescente obtenue ici. Ce dispositif donne une émission verte de luminance égale 8,6 cd/m, le potentiel d'anode étant de 80 V, le potentiel de cathode étant de 0,6 V,et le courant de cathode étant de 40 mA. Exemple 27. Du carbonate de zinc (Znoe3) placé dans un creuset en alumine subit une cuisson à i000"C durant 1 h à l'air. Le ZnO de traitement thermique résultant est broyé en poudre fine au broyeur à boulets. 7 parties en poids du ZnO ainsi obtenu et 3 parties en poids du phosphore (3) contenant du manganèse comme activateur à raison de 2 x 10-2 atome-gramme/mole sont mélangées soigneusement au mortier. On prépare un dispositif comme dans l'exemple 23, sauf en ce que l'on utilise la composition fluorescente décrite ici. Ce dispositif donne une émission verte de luminance égale a 17,1 cd/m2, le potentiel d'anode étant de 80 V, le potentiel de cathode étant de 0,6 V, et le courant de cathode étant de 40 mi. Exemple 28. 1 partie en poids de ZnO réactif (Sazex 2000 de la Société Sakai Chemicals) et 1 partie en poids du phosphore (4)-l contenant du terbium comme activateur a raison de 5 x 10-2 g/g sont mélangées soignon- sement au mortier. On fabrique un dispositif pour affichage fluorescent comme dans l'exemple 23, sauf en ce que l'on utilise la composition fluorescente obtenue ici. Ce dispositif donne une émission verte de luminance égale a 6,1 cd/m2,le potentiel d'anode étant de 80 V, le potentiel de cathode étant de 0,6 V, et le courant de cathode étant de 40 nA. Exemple 29. Du ZnO réactif (Sazex 2000 de la Société Sakai Chemicals), placé dans un creuset en alumine, subit une cuisson à 10000C durant 1 h à l'air. Le ZnO de traitement thermique résultant est broyé en une poudre fine au moyen d'un broyeur à boulets .7 parties en poids du ZnO ainsi obtenu et 3 parties en poids du phosphore (4) contenant du terbium comme activateur à raison de 5 x 10-2 g/g sont mélangées soigneusement au mortier. On fabrique un dispositif comme dans l'exemple 23, sauf en ce que l'on utilise la composition fluorescente obtenue ici. Ce dispositif donne une émission verte de luminance égale à 17,1 cd/m, le potentiel d'anode étant de 80 V, le potentiel de cathode étant de 0,6 V, et le courant de cathode de 40 rA. Exemple 30. 2 parties en poids de ZnO réactif (Sazex 2000 de la Société Sakai Chemicals), 1 partie en poids du phosphore (3) contenant du manganèse comme activateur à raison de 2 x 10 atome-gramme/mole, et 1 partie en poids du phosphore (2)-2 contenant du cérium comme activateur à raison de 10-2 atome-gramme/mole sont mélangées soigneusement au mortier. On fabrique un dispositif comme dans l'exemple 23, sauf en ce que l'on utilise la composition fluorescente obtenue ici. Ce dispositif donne une émission verte de luminance égale à 15,4 cd/m2, le potentiel d'anode étant de 80 V > le potentiel de cathode étant de 0,6 V, et le courant de cathode étant de 40 'iL. Exemple 31. Du carbonate de zinc (ZnC03i placé dans un creuset en alumine subit une cuisson à 1000 C durant 1 h à l'air. Le ZnO de traitement thermique résultant est broyé en une poudre fine au broyeur à boulets. 2 parties en poids du ZnO ainsi obtenu, 1 partie en poids du phosphore (1)-1 contenant à la fois du cuivre et de l'aluminium comme activateurs, 9 raison de 10 g/g, et 1 partie du phosphore (3) contenant du manganèse comme activateur a raison de 2 x 10'2 atome-gramme/mole sont soigneusement mélangées au mortier. On fabrique un dispositif comme dans l'exemple 23, sauf en ce que l'on utilise la composition fluorescente décrite ici. Ce dispositif donne une émission verte de luminance égale à 23,3 cd/m, le potentiel d'anode étant de 80 V, le potentiel de cathode étant de 0,6 V, et le courant de cathode étant de 40 mA. Exemple 32. Du ZnO réactif (Sazex 2000 de la Société Sakai Chemicals), et du E5rGa254:Eu2+J contenant de l'europium comme activateur a raison de 3 x 10-2 atome-gramme/mole sont mélangés soigneusement au morutier, le nombre de parties en poids étant équivalent pour les deux composés. On fabrique un dispositif comme dans l'exemple 23, sauf en ce que l'on utilise la composition fluorescente obtenue ici. Ce dispositif donne une émission verte de luminance égale à 22,6 cd/m2, le potentiel d'anode étant de 80 V, le potentiel de cathode étant de 0,6 V, et le courant de cathode étant de 40 mA. Exemple 33. Du ZnO réactif (Sazex 2000 de la Société Sakai Chemicals), placé dans un creuset en alumine, subit une cuisson à 10000C durant 1 h à l'air. Le ZnO de traitement thermique résultant est broyé en une poudre fine au moyen d'un broyeur boulets. 7 parties du ZnO ainsi obtenu (en poids) et 3 parties en poids de2(5rGa2S4:Eu2+) contenant de l'europium comme activateur a raison de 3 x 10-2 atome-gramme/mole sont soigneusement mélangées au mortier. On fabrique un dispositif comme dans l'exemple 23, sauf en ce que l'on utilise la composition fluorescente obtenue ici.Ce dispositif donne une émission verte de luminance égale à 24,6 cd/m2 > le potentiel d'anode étant de 80 V, le potentiel de cathode étant de 0,6 V et le courant de cathode étant de 40 mA. Exemple 34. De l'oxalate de zinc (ZnC2O4) placé dans un creuset en alumine subit une cuisson à 10000C durant 1 h à l'air. Le ZnO de traitement thermique résultant est broyé en fine poudre au moyen d'un broyeur a boulets. 7 parties en poids du ZnO ainsi obtenu et 3 parties en poids de LSrGa2S4:Eu2+) Contenant de 1' europium comme activateur a raison de 3 x 10-2 atome-gramme/ mole sont soigneusement mélangées au moyen d'un mortier-. On fabrique un dispositif comme dans l'exemple 23, sauf en ce que l'on utilise la composition fluorescente obtenue ici. Ce dispositif donne une émission verte de luminance égale a 24 cd/m2, le potentiel d'anode étant de 80 V, le potentiel de cathode étant de 0,6 V, et le courant de cathode étant de 40 mA. Exemple 35. Du carbonate de zinc (ZnCO3) placé dans un creuset en alumine subit une cuisson 1000 C durant 1 h a l'air. Le ZnO de traitement thermique résultant est broyé en poudre fine au broyeur à boulets. 7 parties en poids du ZnO ainsi obtenu et 3 parties en poids de ESrGa2S2:Eu ] contenant de l'europium comme activateur à raison de 3 x 10 2 atome-gramme/ le sont soigneusement mélangées au mortier. On fabrique un dispositif comme dans l'exemple 23, sauf en ce que l'on utilise la composition fluorescente obtenue ici. Ce dispositif donne une émission verte de luminance égale à 23,3 cd/m2, le potentiel d'anode étant de 80 V, le potentiel de cathode étant de 0,6 V, et le courant de cathode étant de 40 mA. Exemple 36. 3 parties en poids de ZnO réactif (Sazex 2000 de la Société Sakai Chemicals) et 7 parties en poids de EZnS:Ag] contenant de l'argent comme activateur à raison de 10 4 g/g sont mélangées soigneusement au mortier. On fabrique un dispositif comme dans l'exemple 23, sauf en ce que l'on utilise la composition fluorescente obtenue ici. Ce dispositif fluorescent donne une émission bleue de luminance égale à 13,7 cd/m, le potentiel d'anode étant de 80 V, le potentiel de cathode étant de 0,6 V et le courant de cathode étant de 40 mA. Exemple 37. Du ZnO réactif (Sazex 2000 de la Société Sakai Chemicals) placé dans un creuset en alumine subit une cuisson à 7000C durant 1 h à l'air. Le ZnO de traitement thermique résultant est broyé en une poudre fine au moyen d'un broyeur a boulets. 1 partie en poids du ZnO de traitement thermique ainsi obtenue et 1 partie en poids de [ZnS:Âg3 contenant de l'argent comme activateur a raison de 10 4 g/g sont soigneusement mélangées au mortier. On fabrique un dispositif comme dans l'exemple 23, sauf en ce que l'on utilise la composition fluorescente obtenue ici. Ce dispositif donne une émission bleue de luminance égale à 18,1 cd/m, le potentiel d'anode étant de 80 V, le potentiel de cathode étant de 0,6 V et le courant de cathode étant de 40 mA. Exemple 38. Du ZnO réactif (Sazex 2000 de la Société Sakai Chemicals) placé dans un creuset en alumine subit une cuisson å 10000C durant 1 h a l'air. Le ZnO de traitement thermique résultant est broyé en une poudre fine au broyeur à boulets. 7 parties en poids du ZnO ainsi obtenu et 3 parties en poids de LZnS:AgJ contenant de l'argent comme activateur à raison de 10-4 g/g sont soigneusement mélangées au mortier. On fabrique un dispositif comme dans l'exemple 23, sauf en ce que l'on utilise a composition fluorescente obtenue ici. Ce dispositif donne une émission bleue de luminance égale a 20,5 cd/m2, le potentiel d'anode étant de 80 V, le potentiel de cathode étant de 0,6 V et le courant de cathode étant de 40 mA. Exemple 39. De l'oxalate de zinc (ZnC2O4) placé dans un creuset en alumine subit une cuisson à 10000C durant 1 h à l'air. Le ZnO de traitement thermique résultant est broyé on une poudre fine au moyen d'un broyeur 9 boulets. 7 parties en poids du ZnO de traitement thermique ainsi obtenu et 3 parties en poids de EZnS:Ag] contenant de l'argent comme activateur à -4 raison de 10 g/g sont soigneusement mélangées au mortier. On fabrique un dispositif comme dans l'exemple 23, sauf en ce que la composition fluorescente utilisée est celle obtenue ici. Ce dispositif donne une émission bleue de luminance égale à 18,8 cd/m2, le potentiel d'anode étant de 80 V, le potentiel de cathode étant de 0,6 V et le courant de cathode étant de 40 mA. Exemple 40. Du carbonate de zinc (znoe3) placé dans un creuset d'alumine subit une cuisson à 10000C durant 1 h à l'air. Le ZnO de traitement thermique résultant est broyé en poudre fine au moyen d'un broyeur à boulets. 7 parties en poids du ZnO de traitement thermique ainsi obtenu et 3 parties en poids de EZnS:AgJ contenant de l'arguent comme activateur à raison de 10-4 g/g sont soigneusement mélangées au mortier. On fabrique un dispositif comme dans l'exemple 23, sauf en ce que l'on utilise la composition fluorescente obtenue ici. Ce dispositif donne une émission bleue de luminance égale a 19,5 cd/m, le potentiel d'anode étant de 80 V, le potentiel de cathode étant de 0,6 V et le courant de cathode étant de 40 mA. Exemple 41. Du ZnO réactif (Sazex 2000 de la Société Sakai Chemicals) et du [Y202S:EuJ contenant de l'europium comme activateur à raison de 5 x 10-2 g/g sont soigneusement mélangés en parties égales en poids, au mortier. On fabrique un dispositif comme dans l'exemple 23, sauf en ce que l'on utilise la composition fluorescente obtenue ici. Ce dispositif donne une émission rouge de luminance égale à 5 > 1 cd/m2 > le potentiel d'anode étant de 80 V, le potentiel de cathode étant de 0,6 V et le courant de cathode étant de 40 mA. Exemple 42. Du ZnO réactif (Sazex 2000 de la Société Sakai Chemicals) placé dans un creuset en alumine subit une cuisson à 10000C durant 1 h à l'air. Le ZnO ainsi obtenu est broyé en poudre fine au moyen d'un broyeur a boulets. 7 parties en poids du ZnO ainsi obtenu et 3 parties en poids de [Y202S:Euj contenant de l'europium comme activateur à raison de 5 x 10 2 g/g sont soigneusement mélangées au mortier. On fabrique un dispositif comme dans l'exemple 23, sauf en ce que l'on utilise la composition fluorescenteobtenue ici. Ce dispositif donne une émission rouge de luminance égale à 10,3 cd/m, le potentiel d'anode étant de 80 V, le potentiel de cathode étant de 0,6 V, et le courant de cathode étant de 40 mA. Exemple 43. De 1'oxalate de zinc (ZnC2O4) placé dans un creuset en alumine subit une cuisson à 1000 C durant 1 h à l'air. Le ZnO ainsi obtenu est broyé en poudre fine au moyen d'un broyeur à boulets. 7 parties en poids du ZnO ainsi traité et 3 parties en poids de Ỳ2025:Eu] contenant de l'europium comme activateur à raison de 5 x 10 2 g/g sont soigneusement mélangées au mortier. On fabrique un dispositif comme dans l'exemple 23, sauf en ce que l'on utilise la composition fluorescente obtenue ici. Ce dispositif donne une émission rouge de luminance égale à 10,6 cd/m2,1e potentiel d'anode étant de 80 V, le potentiel de cathode étant de 0,6 V et le courant de cathode étant de 40 mA. Exemple 44. De l'oxalate de zinc (ZnC2O4) placé dans un creuset en alumine subit une cuisson à 10000C durant 1 h à l'air. Le ZnO ainsi obtenu est broyé en poudre fine au moyen d'un broyeur à boulets. 7 parties en poids du ZnO ainsi traité et 3 parties en poids de [Y202S:Eu contenant de l'europium comme activateur à raison de 5 x 10-2 g/g sont soigneusement mélangées au moyen d'un mortier. On fabrique un dispositif comme dans l'exemple 23, sauf en ce que l'on utilise la composition fluorescente obtenue ici. Ce dispositif donne une émission rouge de luminance égale à 9,2 cd/m2, le potentiel d'anode étant de 80 V, le potentiel de cathode étant de 0,6 V, et le courant de cathode étant de 40 mA. REVENDICATIONS 1. Composition fluorescente, caractérisée en ce qu'elle contient de l'oxyde de zinc et un phosphore choisi parmi les phosphores suivants - sulfure de cadmium et de zinc/activé au cuivre et à l'aluminium, [(Zn l-x > Cdx)S:Cu, Al, avec 0#x#0,1], - oxyde de gallium et d'aluminium/yttrium/activé au cérium, [Y3(Al1-y, Gay)5O12:Ce avec 0#y#0,5], - silicate de zinc/activé au manganèse [Zn2SiO4:Mn], - oxysulfure de lanthane et d'yttrium/activé au terbium [(Y1-z, La )202S:Tb avec 0#z#1], - sulfure de gallium et de strontium/activé à l'europium [SrGa2S4:Eu2+], - sulfure de zinc/activé à l'argent [ZnS:Ag], et - oxysulfure d'yttrium/activé à l'europium [Y202S::Eu], les deux constituants étant présents dans un rapport de mélange en poids de 1:9 à 9:1. 2. Composition fluorescente selon la revendication 1, caractérisée en ce que ledit phosphore est un phosphore du type sulfure de cadmium et de zinc activé au cuivre et à l'aluminium, [(Zn1-x, Cdx)S:Cu, Al, avec 0#x#0,1]. 3. Composition fluorescente selon la revendication 1, caractérisée en ce que ledit phosphore consiste en un phosphore du type oxyde de gallium et d' aluminiumlyttr ium/activé au cérium, [Y3(Al1-y, Gay)5O12:Ce, avec 0#y#0,5]. 4. Composition fluorescente selon la revendication 1, caractérisée en ce que ledit phosphore consiste en un phosphore du type silicate de zinc activé au manganèse [Zn2SiO4:Mn]. 5. Composition fluorescente selon la revendication 1, caractérisée en ce que ledit phosphore consiste en un phosphore du type oxysulfure de lanthane et d'yttrium activé au terbium [(Y1-z, La )202S:Tb, avec 0#z#1]. 6. Composition fluorescente selon la revendication 1, caractérisée en ce que ledit phosphore consiste en un phosphore du type sulfure de 2+ gallium et do strontium activé à l'europium, LSrCa2S4:Eu . 7. Composition fluorescente selon la revendication 1, caractérisée en ce que ledit phosphore consiste en un phosphore du type sulfure de zinc activé à l'argent LznS:Ag. 8. Composition fluorescente selon la revendication 1, caractérisée en ce que ledit phosphore consiste en un phosphore du type oxysulfure d'yttrium activé à 1' europium (Y2025:Eu]. 9. Dispositif pour affichage fluorescent par excitation par des électrons lents, caractérisé en ce qu'il comporte un écran fluorescent consistant en une composition fluorescente contenant de l'oxyde de zinc et un phosphore choisi parmi les phosphores suivants - sulfure de cadmium et de zinc activé au cuivre et à l'aluminium, [(Zn1-x, Cdx)S:Cu, Al, avec 0#x#0,1], - oxyde de gallium et d'aluminium/yttrium activé au cérium, [Y3(Al1-y, Gay)5O12:Ce, avec 0y0 > 5 > - silicate de zinc activé au manganèse [Zn2SiO4:Mn], - oxysulfure de lanthane et d'yttrium activé au terbium, [(Y1-z, Laz)2O2S:Tb, avec 0#z#1], - sulfure de gallium et de strontium activé à l'europium [SrGa2S4:Eu2+], - sulfure de zinc activé à l'argent [ZnS::Ag], et - oxysulfure d'yttrium activé à l'europium [Y2O2S:Eu], les deux constituants étant présents dans un rapport de mélange en poids de 1:9 à 9:1. 10. Dispositif selon la revendication 9, caractérisé en ce que ledit phosphore consiste en sulfure de cadmium et de zinc activé par du cuivre et de l'aluminium, C(Znl~x > Cd )S:Cu, avec avec 0#x#0,1]. 11. Dispositif selon la revendication 9, caractérisé en ce que ledit phosphore consiste en oxyde de gallium et d'aluminium/yttrium activé au cérium, [Y3(Al1-y, Gay)5O12:Ce, avec 0#y#0,5]. 12. Dispositif selon la revendication 9, caractérisé en ce que ledit phosphoreconsiste en silicate de zinc activé au manganèse EZn2SiO4/Mn]. 13. Dispositif selon la revendication 9, caractérisé en ce que Ledit phosphore consiste en oxysulfure de lanthane et d'yttrium activé au terbiums [(Y1-z, Laz)2O2S:Tb, avec 0#z#1]. 14. Dispositif selon la revendication 9, caractérisé en ce que ledit phosphore consiste en sulfure de gallium et de strontium activé à l'europium, [SrGa2S4Eu2+]. 15. Dispositif selon la revendication 9, caractérisé en ce que ledit phosphore consiste en sulfure de zinc activé à l'argent [ZnS:Ag]. 16. Dispositif selon la revendication 9, caractérisé en ce que ledit phosphore consiste en oxysulfure d'yttrium activé à l'europium [Y2O2S:Eu]. 17. Dispositif selon la revendication 9, caractérisé en ce qu'il comporte de manière générale une plaque anodique portant sur l'une de ses faces l'écran fluorescent, et une cathode, i'ensemble étant placé dans un tube mis sous vide, et la cathode se trouvant en face de l'écran fluorescent.